(57)【要約】【課題】本発明は、吸湿性、接触温冷感、抗ピル性、張りおよび腰などの特性に優れたセルロース系繊維からなる紡績糸およびそれからなる織編物を提供する。【解決手段】単繊維繊度が０．５〜４．０デシテックスの範囲のセルロース系繊維を２０重量％以上含む紡績糸であって、その紡績糸の外層部に位置する鞘成分の短繊維束が、比較的内層部に位置する芯成分の短繊維束の周りにほぼ一定の間隔で巻き付いている、紡績糸形態が実質的に無撚りであることを特徴とする紡績糸であり、セルロース系繊維が、竹を原料としたセルロース系繊維であることが好ましい。【選択図】  図１
2004339650.tif 000002
【特許請求の範囲】
【請求項１】
単繊維繊度が０．５〜４．０デシテックスの範囲のセルロース系繊維を２０重量％以上含む紡績糸であって、その紡績糸の外層部に位置する鞘成分の短繊維束が、比較的内層部に位置する芯成分の短繊維束の周りにほぼ一定の間隔で巻き付いている、紡績糸形態が実質的に無撚りであることを特徴とする紡績糸。
【請求項２】
セルロース系繊維が、再生セルロース繊維であることを特徴とする請求項１記載の紡績糸。
【請求項３】
セルロース系繊維が、竹、木材パルプ、リンターパルプまたはコットンリンターのいずれかの原料からなることを特徴とする請求項１または２記載の紡績糸。
【請求項４】
セルロース系繊維が、竹を原料としたセルロース系繊維であることを特徴とする請求項１または２記載の紡績糸。
【請求項５】
請求項１〜４のいずれかに記載の紡績糸を布帛重量に占める割合で２０重量％以上含む編織物。
【発明の詳細な説明】
【０００１】
【発明の属する技術分野】
本発明は、吸湿性、接触温冷感、抗ピル性、張りおよび腰などの特性に優れたセルロース系紡績糸、およびそれからなる織物および編物（以下、これらを総称して「織編物」という場合がある）に関するものである。
【０００２】
【従来の技術】
従来、スパン織編物については、これまで綿やウールなどの天然繊維の他に、ポリエステル、アクリルあるいはナイロンを原料とする合成繊維が主に使われる中、近年、新しい質感、すなわちソフトで張り腰を持つ風合いの点からもセルロース系繊維が見直されてきている。
【０００３】
例えば、竹を原料とするセルロースレーヨン繊維に実撚りを付与した紡績糸が提案されている（特許文献１参照。）。しかしながら、セルロース系繊維を通常のリング紡績方法によって実撚りを付与して紡績糸とし、テキスタイルとして使用した場合、セルロース系繊維の持つ吸湿性や接触温冷感などの特性を十分に活かすことができず、また、風合いがソフトであることが逆に作用し、合成繊維と同様に、衣料着用時に布帛表面に摩擦を受け毛羽が絡み毛玉に成長し、いわゆるピリングが発生し、衣料の外観を著しく損なう欠点を持っている。
【０００４】
また、セルロース系繊維を結束紡績糸などいわゆる空気精紡機を用いて紡績糸とする方式も知られているが、編織物等にした場合、風合いが著しく硬くなる傾向にあり、結果として満足のいくものが得られなかった。
【０００５】
【特許文献１】
特開２００１−１１５３４７
【０００６】
【発明が解決しようとする課題】
本発明は、上述のような従来技術では得ることのできなかった抗ピル性、吸湿性、張り、腰などの特性に優れたセルロース系繊維からなる紡績糸およびそれからなる織編物を提供することを目的とする。
【０００７】
【課題を解決するための手段】
本発明は、上記課題を解決するために次の構成を有するものである。
（１）単繊維繊度が０．５〜４．０デシテックスの範囲のセルロース系繊維を２０重量％以上含む紡績糸であって、その紡績糸の外層部に位置する鞘成分の短繊維束が、比較的内層部に位置する芯成分の短繊維束の周りにほぼ一定の間隔で巻き付いている、紡績糸形態が実質的に無撚りであることを特徴とする紡績糸。
（２）セルロース系繊維が、再生セルロース繊維であることを特徴とする上記（１）に記載の紡績糸。
（３）再生セルロース繊維が、竹、木材パルプ、リンターパルプまたはコットンリンターのいずれかの原料からなることを特徴とする上記（１）または（２）記載の紡績糸。
（４）セルロース系繊維が、竹を原料としたセルロース系繊維であることを特徴とする上記（１）または（２）記載の紡績糸。
（５）上記（１）〜（４）のいずれかに記載の紡績糸を２０重量％以上含む織編物。
【０００８】
【発明の実施の形態】
以下、本発明の紡績糸について、さらに詳細に説明する。
【０００９】
本発明における実質的に無撚りの紡績糸としては、例えば、吸放湿性を有するセルロース系短繊維原綿を用いて紡績工程にて空気精紡機などを用いて得られる紡績糸を対象とするものである。
【００１０】
本発明の紡績糸は、吸湿性を有するセルロース系繊維を含み、糸形態が実質的に無撚りであることを特徴とする紡績糸であって、セルロース系繊維の３０℃×９０％ＲＨにおける吸湿率が１８％以上、次に述べる吸放湿率（△ＭＲ）が８．５％以上のものが好ましい。
【００１１】
△ＭＲ（％）＝ＭＲ２−ＭＲ１
ここで、ＭＲ１とは、絶乾状態から２０℃×６５％ＲＨ雰囲気下に２４時間放置したときの吸湿率（％）を指し、洋服ダンスの中に入っている状態、すなわち着用前の環境に相当するものである。また、ＭＲ２とは、絶乾状態から３０℃×９０％ＲＨ雰囲気下に２４時間放置したときの吸湿率（％）を指し、運動状態における衣服内の環境にほぼ相当するものである。ここで、吸湿率は、ＪＩＳ  Ｌ１０９６「水分率」に準じて測定する。
【００１２】
吸放湿率（△ＭＲ）は、ＭＲ２とＭＲ１の値を差し引いた値で表されるものであり、衣服を着用してから運動したときに、衣服内のムレをどれだけ吸収するかに相当し、△ＭＲ値が高いほど快適であると言える。一般にポリエステル繊維の△ＭＲは０％、ナイロン繊維で２％、木綿で５％、そしてウールでは６％である。
【００１３】
本発明の紡績糸においては、吸湿率と吸放湿率（△ＭＲ）は大きいことが望ましいが、例えば、竹を原料としたセルロース系繊維からなる紡績糸では、吸放湿率（△ＭＲ）の上限は９．５％位である。
【００１４】
本発明の紡績糸に含まれるセルロース系繊維は、好ましくは竹、木材パルプ、リンターパルプまたはコットンリンター等を原料として作られるが、より好ましくは竹を原料としたセルロース系繊維が、他の原料に比べて吸湿性が最も高く、抗菌性も有することから、衣料用繊維としては最も適している。
【００１５】
竹の原産地としては、アジアを中心に世界各国に広がっているが、特に中国産の竹が好ましく使用される。中国は竹林を豊富に保有しており、原料調達がし易い。これらのセルロース系繊維原料を、一般の再生セルロース系繊維と同様の処理によりフィラメント糸や短繊維を製造することができる。例えば、ビスコース法の場合、竹をアルカリおよび二硫化炭素と反応させ、アルカリデンサートとして苛性ソーダに溶解して紡糸し、セルロースを凝固・再生することにより再生セルロース系繊維を製造することができる。また、他の製法としては、銅アンモニア法や直接溶解法でアセテートなどの半合成繊維としても再生セルロース系繊維を製造することができる。
【００１６】
また、吸湿性が高い竹は、手または身体に触れたときに冷たく感じる。すなわち接触温冷感（ｑｍａｘ）が高く、春夏の清涼感素材として適している。本発明のセルロース系繊維を含む実質的に無撚りの紡績糸からなる織編物は、接触温冷感（ｑｍａｘ）が０．１（Ｗ／ｃｍ２）以上であることが好ましい。この接触温冷感は、５ｃｍ×５ｃｍの熱板を摂氏３３度に暖めた後、試料上に乗せた瞬間に奪い取られた熱量の最大値を測定したものである。
【００１７】
この接触温冷感が０．１（Ｗ／ｃｍ２）以上であると、着用時肌に触れたときに皮膚温を奪い取るために、身体に触れたときに冷たく感じるのである。このように接触温冷感が大きくなると冷たく感じるが、汗竹を原料としたセルロース系繊維からなる紡績糸を用いた場合は、接触温冷感の上限値は０．１６（Ｗ／ｃｍ２）位である。
【００１８】
この接触温冷感は、素材表面の接触面積が大きい（凸凹がない）ほど、また吸湿率が高いほど接触温冷感は大きくなる。例えば、ポリエチレンテレフタレート繊維１００％使いの起毛トリコットの起毛面の接触温冷感は０．０４Ｗ／ｃｍ２であり、起毛されていない面は０．０７Ｗ／ｃｍ２である。
【００１９】
次に、本発明の紡績糸の糸構造について説明する。
【００２０】
本発明の紡績糸においては、セルロース系繊維による吸湿性、張り腰およびソフト感を得るために、紡績糸自体が実質的に無撚りであることが重要である。ここで、本発明でいう実質的に無撚である紡績糸とは、短繊維成分（単繊維（短繊維１本））の平均繊維長をＬｓとした場合、４．０Ｔ（回）／Ｌｓ以下の実撚りがかかっているもの、または無撚状のものである。撚り数が４．０Ｔ（回）／Ｌｓ以下の場合には、撚りトルクの作用による撚り戻りの発生がないので、実質的に無撚構造糸ということができる。無撚構造糸は一般的な空気精紡によって得られるが、風合いをよりソフトにするためには、比較的内側に存在する芯成分の無撚り短繊維束に対し、比較的外側に位置する鞘成分の短繊維束が一定間隔に巻き付いている。
【００２１】
次に、本発明の紡績糸について、図面に基づいて詳細に説明する。図１は、本発明の紡績糸を例示説明するための斜視図である。
【００２２】
図面１に示すように、本発明の紡績糸は、比較的内側に存在する芯成分の無撚り短繊維束Ａに対し、比較的外側に位置する鞘成分の短繊維束Ｂがほぼ一定の間隔で巻き付いている構造を有している。比較的外側に位置する短繊維束Ｂの短繊維束Ａに対する巻き付き間隔は、好適には０．１〜２．０ｍｍの範囲である。この巻き付き間隔が０．１ｍｍより狭いと芯成分の無撚り短繊維束の割合が少なくなり粗硬感が増し本発明の目的とするソフトな風合いとなり難くい。また、間隔が２．０ｍｍより広いと、結束部の間隔が広いため糸強力が低下し、編成、製織通過性が悪化するなどの問題が生じることがある。比較的外側に位置する短繊維束Ｂの短繊維束Ａに対するより好ましい巻き付き間隔は、０．２〜１．０ｍｍの範囲である。
【００２３】
このようにすることで、毛羽が少なく接触温冷感を高めるという糸構造の紡績糸が得られる。
【００２４】
すなわち、実質的に無撚りである構造糸とは、一般的なリング精紡機によって得られる実撚り糸のような撚りトルクによる短繊維束間の拘束がなく、紡績糸の比較的内側に存在する芯成分の短繊維束が撚トルクのない状態、つまりフリーな状態で、比較的外側に存在する鞘成分の短繊維端を巻き込んだ非常に毛羽の少ない糸構造であるため、布帛とした際、毛羽による布帛表面の接触面積が少なく（凸凹が少ない）、竹の持つ接触温冷感をより高めるとともに、毛羽が少ないことから抗ピル性に優れ、張り、腰およびドライ感が得られる。
【００２５】
本発明の紡績糸の製造に用いられる空気精紡機は、紡速を変化させることで糸形態を変化させることができ、紡出条件として紡速が遅くなるほど紡績糸の芯成分の比率が増し糸結束力が強くなり糸強力が安定するが、逆に布帛にした際の粗硬感が強く、糸結束力が増すことで短繊維束間の空隙が少なくなり、張り、腰の風合いの点からは好ましくない。逆に紡速が早い場合、短繊維束間の空隙は増し風合いもソフトとなり好ましいが、糸強力の低下、毛羽が増加する傾向にあるため、結果的に布帛表面の凸凹が増えることとなり、本発明の目的とする接触温冷感が低くなることから、紡速は２２０ｍ／分〜３５０ｍ／分であることが好ましい。
【００２６】
本発明の紡績糸を構成するセルロース系繊維の単繊維繊度は０．５〜４．０デシテックスの範囲にあるものである。さらには、単繊維繊度は０．６〜３．０デシテックスの範囲にあることが好ましい。短繊維の単繊維繊度が０．５デシテックス未満の細繊度になると紡績カード工程にてネップが発生するなど紡績糸の品位を損ねる原因となる。反面、単繊維繊度が４．０デシテックスを超えると紡績糸の芯成分の短繊維束と鞘成分の短繊維束との絡合性不良となり番手設定に制約が生じ、さらには製品の風合いが硬くなる等の欠点が生じ、製品の用途に制約を受けることになる。
【００２７】
また、セルロース系繊維の繊維長は２５〜４５ｍｍであることが好ましい、繊維長が２５ｍｍ未満または４５ｍｍを超えると、短繊維束を結束し難く、糸強力低下や空気精紡機の操業性悪化などの問題が生じる恐れがある。
【００２８】
また、紡績糸としての好ましい番手は、同じく糸強力低下や操業性悪化などの理由から、英式綿番手で１５ｓ〜６０ｓが好ましく、より好ましくは２０ｓ〜５０ｓである。
【００２９】
本発明の紡績糸に占めるセルロース系繊維を１００重量％としてもよいが、セルロース系繊維以外にも、布帛の風合いをコントロールするため、綿、レーヨン、ウール、麻の天然繊維や、ウォッシャブル性を考慮し、ポリエステル、アクリル、ナイロン、ポリアミド、ポリトリメチレンテレフタレートなどを原料とする合成繊維等を混紡したものでも良いが、布帛としたときの張り腰、接触温冷感の点からセルロース系繊維の紡績糸に占める割合は２０重量％以上であることが重要であり、好ましくは４０重量％以上である。
【００３０】
本発明の紡績糸は、これを１００ｗｔ％用いて織編物等の布帛にすることはもちろん、他の繊維糸条と交撚したり、交編や交織して使用することもできる。本発明の紡績糸を交編や交織して使用する場合においても、織編物の張り腰を満足させるためには織編物重量に対し、本発明の紡績糸を少なくとも２０重量％以上含ませることが好ましい。
【００３１】
本発明の紡績糸は、もちろん編物と織物の両方に適用できるが、ピリングの原因となる毛羽が非常に少ないことから特に織物用に好適である。
【００３２】
【実施例】
以下に本発明で用いた評価方法について、具体的に説明する。
【００３３】
［吸湿性（△ＭＲ）］
△ＭＲ（％）＝ＭＲ２−ＭＲ１
ここで、ＭＲ１とは、絶乾状態から２０℃×６５％ＲＨ雰囲気下に２４時間放置したときの吸湿率（％）を指し、洋服ダンスの中に入っている状態、すなわち着用前の環境に相当する。また、ＭＲ２とは、絶乾状態から３０℃×９０％ＲＨ雰囲気下に２４時間放置したときの吸湿率（％）を指し、運動状態における衣服内の環境にほぼ相当する。△ＭＲは、ＭＲ２からＭＲ１の値を差し引いた値で表されるものであり、衣服を着用してから運動したときに、衣服内のムレをどれだけ吸収するかに相当し、△ＭＲ値が高いほど快適であるといえる。
【００３４】
［接触温冷感（ｑｍａｘ）］
カトーテック（株）製のサーモラボ２測定器を用い、室温２０℃、湿度６５％ＲＨの部屋で、ＢＴ−Ｂｏｘを３０℃に調整し、十分調湿したサンプルの上にＢＴ−Ｂｏｘ（圧力１０ｇ／ｃｍ２）を乗せ、１０℃の温度差での単位面積当たりの熱流速を測定する。
【００３５】
［目付］
２５ｃｍ×２５ｃｍの布帛試験片を採取し、平衡水準率以下となるまで十分に乾燥後、２０℃、６５％ＲＨの室内に２４時間放置し、水準平衡とした後に、その試験片の重量を測定する。得られた試験片の重量を１ｍ２  あたりに換算し、布帛片２枚についての平均値で表す。
【００３６】
［ＩＣＩピル判定（５ｈｒ）］
抗ピル性能をモデル的に評価するものでピル発生の程度を１〜５級にランク付けし、数字が少ないほどピリング発生が少ないことを示す。ＪＩＳ  Ｌ１０７６（Ａ法）に準ずる。
【００３７】
［風合い］
布帛の風合いを５人のパネラーにて着用試験を実施し、下記官能評価した。
×：張り、腰、ソフト感不良
△：張り、腰、ソフト感やや良好
○：張り、腰、ソフト感良好
（実施例１）
中国産の竹（名称：天竹（てんたけ））の繊維質を固めて原料とし、苛性ソーダと二硫化炭素を反応させてアルカリ溶液に溶かし、口金から硫酸水溶液中に押し出し、延伸して得られた、竹を原料とするセルロース系繊維（単繊維繊度１．７ｄｔｅｘ、繊維長３８ｍｍ）５０重量％と、ポリエステル繊維（単繊維繊度１．４５ｄｔｅｘ、繊維長３８ｍｍ）５０重量％とを混紡し、通常の紡績方法を用いて２．３６ｇ／ｍの太さのスライバーを作成した。このスライバーをローラー方式のドラフト機構を有する空気精紡機（村田機械（株）製、ＭＶＳ）に仕掛け、空気精紡機のドラフト率を１２０倍に設定して、紡速を２２０ｍ／分として綿式番手４０ｓの紡績糸を得た。紡績性は良好であり、糸切れもなかった。なお、用いた空気精紡機の糸形成部は中空のエアーノズルを有し、エアーノズル内の旋回気流によって、鞘部の無撚り芯鞘複合短繊維束に鞘部の芯鞘複合短繊維束が一定間隔（０．１〜１．０ｍｍの範囲でばらついている）で結束することで、実質的に無撚り（撚り数３．５Ｔ（回）／Ｌｓ）である紡績糸を形成する機構となるものであった。この無撚紡績糸を用いて、２８Ｇシングル丸編機で天竺編地を編成した。この編地を通常の丸編地の染色法に準じ、リラックス・精錬と染色および乾燥、仕上加工を行い、目付が１６０ｇ／ｍ２の肌着用編地を得た。
【００３８】
（実施例２）
中国産の竹を原料としたセルロース系繊維（単繊維繊度１．７ｄｔｅｘ、繊維長３８ｍｍ）１００％としたこと以外は、実施例１と同様の紡績条件を用いて空気精紡機にて綿式番手４０ｓの紡績糸を得た（撚り数３．５Ｔ（回）／Ｌｓ）。得られた紡績糸を編地裏面側（肌面側）構成糸に用い、両面丸編機にて、同様の空気精紡機を用いて得られたアクリル紡績糸１／５２を、編地表面側構成糸に用い、裏面側ハニカムリバーシブル編組織となる丸編地を編成した。この編地を通常の丸編地の染色法に準じ、リラックス・精錬と染色および乾燥、仕上加工を行い、目付が１９０ｇ／ｍ２の肌着用編地を得た。
【００３９】
（比較例１）
天然セルロース系繊維である綿５０重量％と、ポリエステル繊維（単繊維繊度１．４５ｄｔｅｘ、繊維長３８ｍｍ）５０重量％とを混紡した後、実施例１と同様の紡績条件を用いて空気精紡機にて綿式番手４０ｓの紡績糸を得た（撚り数３．５Ｔ（回）／Ｌｓ）。この無撚紡績糸を用いて、実施例１と同様にして編成、染色工程にて布帛を作成し、目付が１５７ｇ／ｍ２の肌着用編地を得た。
【００４０】
（比較例２）
実施例１と同様の中国産の竹を原料とするセルロース系繊維（単繊維繊度１．７ｄｔｅｘ、繊維長３８ｍｍ）５０重量％とポリエステル繊維（単繊維繊度１．４５ｄｔｅｘ、繊維長３８ｍｍ）５０重量％とを混紡した後、通常のリング精紡機を用いて撚数２０．３Ｔ／ｉｎを付与し綿式番手４０ｓの紡績糸を得た。その後、実施例１と同様にして編成、染色工程にて丸編地を作成し、目付が１６２ｇ／ｍ２の肌着用編地を得た。
【００４１】
（比較例３）
実施例１と同様の中国産の竹を原料とするセルロース系繊維（単繊維繊度１．７ｄｔｅｘ、繊維長３８ｍｍ）１０重量％とポリエステル繊維（単繊維繊度１．４５ｄｔｅｘ、繊維長３８ｍｍ）９０重量％とを混紡した後、実施例１と同様の紡績条件を用いて空気精紡機にて綿式番手４０ｓの紡績糸を得た。（撚り数３．５Ｔ（回）／Ｌｓ）。これを両面丸編機にて、編地裏面側（肌面側）構成糸に用い、同様の空気精紡機を用いて得られたアクリル紡績糸１／５２を、編地表面側構成糸に用い、裏面側ハニカムリバーシブル編組織となる丸編地を編成した。この編地を、実施例２と同様にリラックス・精錬と染色および乾燥、仕上加工を行い、目付が１８５ｇ／ｍ２の肌着用編地を得た。
【００４２】
以上、５点のスパン編物について評価した結果を表１に示した。
【００４３】
【表１】
2004339650.tif 000003
【００４４】
【発明の効果】
本発明のセルロース系繊維を含有する衣料用紡績糸および編織物は、吸湿性、接触温冷感、抗ピル性、張りおよび腰などの特性に優れ、従来のセルロース系繊維含有編織物より、着用時の快適性に優れており、肌着、ポロシャツあるいはドレスシャツなどの用途に好ましく用いることができる。
【図面の簡単な説明】
【図１】図１は、本発明の紡績糸を例示説明するための斜視図である。
【符号の説明】
Ａ：内層部に位置する短繊維束
Ｂ：外層部に位置する短繊維束
【図１】
2004339650.tif 000004